(57)【要約】    【課題】  飾り糸としての単繊維が離脱して汚染源となることを防ぎ、耐久性、耐洗濯性を効果的に向上させ、各種機能が継続使用や繰り返し洗濯に伴い低下することを効果的に防ぐ。    【解決手段】  基布Ｓ上に多数の略円柱形状のパイルＰを配設する。パイルＰは、０．５２デニールのポリエステル繊維（疎水性繊維）の単繊維Ｆを飾り糸とし、２本のモノフィラメント糸を芯糸とするモール糸Ｍを、基布Ｓの裏側から表側へ貫通させることにより基布Ｓの表側に二つ折り状に突出させ、突出した２条のモール糸Ｍが芯糸Ｃを中心として撚り合わさることにより略円柱形状の１本のパイル状のモール状糸体となす。飾り糸としての多数の単繊維Ｆの横断面の扁平率の平均は０．７０である。【選択図】      図４
2020022819.tif 000002
【特許請求の範囲】
【請求項１】
多数の飾り糸を備えたモール状糸体であって、
前記多数の飾り糸は、横断面の扁平率の平均が０．５以上である０．０３乃至３デニールの単繊維であって、その単繊維の吸水率は２０℃相対湿度６５％において５％以下であり、
前記飾り糸としての単繊維が、前記モール状糸体の軸線を中心としてほぼ径方向に放射状をなすように周方向に密設されて内方に向かうほど高密度状態となり且つ軸線方向に密設された状態をなし、
吸水性が高いことを特徴とするモール状糸体。
【請求項２】
芯糸に対し、多数の飾り糸を、その飾り糸の中間部において、前記芯糸に対し横方向状をなすように保持したモール状糸体であって、
前記多数の飾り糸は、横断面の扁平率の平均が０．５以上である０．０３乃至３デニールの単繊維であって、その単繊維の吸水率は２０℃相対湿度６５％において５％以下であり、
前記飾り糸としての単繊維が、前記芯糸を中心としてほぼ径方向に放射状をなすように周方向に密設されて内方に向かうほど高密度状態となり且つ軸線方向に密設された状態をなし、
吸水性が高い請求項１記載のモール状糸体。
【請求項３】
芯糸に対し、多数の飾り糸を、その飾り糸の中間部において、前記芯糸に対し横方向状をなすように保持したモール糸であって、前記多数の飾り糸が、横断面の扁平率の平均が０．５以上である０．０３乃至３デニールの単繊維であって、その単繊維の吸水率は２０℃相対湿度６５％において５％以下であるものからなり、
複数条の前記モール糸が、各条のモール糸の芯糸を中心として撚り合わさることにより、その撚り合わさった部分が１本のモール糸状をなし、
前記撚り合わさった部分において、前記飾り糸としての単繊維が、前記芯糸を中心としてほぼ径方向に放射状をなすように周方向に密設されて内方に向かうほど高密度状態となり且つ軸線方向に密設された状態をなす請求項２記載のモール状糸体。
【請求項４】
多数の飾り糸を備えたモール状糸体であって、
前記多数の飾り糸は、横断面の扁平率の平均が０．５以上である０．０３乃至３デニールの単繊維であって、その単繊維はポリエステル系繊維、ポリプロピレン系繊維、ポリエチレン系繊維又はポリアミド系繊維のフィラメントであり、
前記飾り糸としての単繊維が、前記モール状糸体の軸線を中心としてほぼ径方向に放射状をなすように周方向に密設されて内方に向かうほど高密度状態となり且つ軸線方向に密設された状態をなし、
吸水性が高いことを特徴とするモール状糸体。
【請求項５】
芯糸に対し、多数の飾り糸を、その飾り糸の中間部において、前記芯糸に対し横方向状をなすように保持したモール状糸体であって、
前記多数の飾り糸は、横断面の扁平率の平均が０．５以上である０．０３乃至３デニールの単繊維であって、その単繊維はポリエステル系繊維、ポリプロピレン系繊維、ポリエチレン系繊維又はポリアミド系繊維のフィラメントであり、
前記飾り糸としての単繊維が、前記芯糸を中心としてほぼ径方向に放射状をなすように周方向に密設されて内方に向かうほど高密度状態となり且つ軸線方向に密設された状態をなし、
吸水性が高い請求項４記載のモール状糸体。
【請求項６】
芯糸に対し、多数の飾り糸を、その飾り糸の中間部において、前記芯糸に対し横方向状をなすように保持したモール糸であって、前記多数の飾り糸が、横断面の扁平率の平均が０．５以上である０．０３乃至３デニールの単繊維であって、その単繊維はポリエステル系繊維、ポリプロピレン系繊維、ポリエチレン系繊維又はポリアミド系繊維のフィラメントであるものからなり、
複数条の前記モール糸が、各条のモール糸の芯糸を中心として撚り合わさることにより、その撚り合わさった部分が１本のモール糸状をなし、
前記撚り合わさった部分において、前記飾り糸としての単繊維が、前記芯糸を中心としてほぼ径方向に放射状をなすように周方向に密設されて内方に向かうほど高密度状態となり且つ軸線方向に密設された状態をなす請求項５記載のモール状糸体。
【請求項７】
上記モール状糸体が略円柱形状をなし、その略円柱形状の外周面が、上記飾り糸としての単繊維の先端部により形成されている請求項１、２、４又は５記載のモール状糸体。
【請求項８】
上記撚り合わさった部分が略円柱形状の１本のモール糸状をなし、その略円柱形状の外周面が、上記飾り糸としての単繊維の先端部により形成されている請求項３又は６記載のモール状糸体。
【請求項９】
上記多数の飾り糸としての多数の単繊維の横断面の扁平率の平均が０．５乃至０．９である請求項１乃至８の何れか１項に記載のモール状糸体。
【請求項１０】
上記多数の飾り糸としての多数の単繊維の横断面の扁平率の平均が０．６以上である請求項１乃至９の何れか１項に記載のモール状糸体。
【請求項１１】
上記多数の飾り糸としての単繊維が０．１乃至１．５デニールである請求項１乃至１０の何れか１項に記載のモール状糸体。
【請求項１２】
上記多数の飾り糸は、互いに撚り合わさっていない状態である請求項１乃至１１の何れか１項に記載のモール状糸体。
【請求項１３】
上記多数の飾り糸としての単繊維が、外周に凹凸を有する横断面形状である請求項１２記載のモール状糸体。
【請求項１４】
上記多数の飾り糸としての単繊維が、外周に３以上の凹凸を有する横断面形状である請求項１２記載のモール状糸体。
【請求項１５】
基体と、その基体に保持された請求項１乃至１４の何れか１項に記載のモール状糸体からなるモール状糸体保持体。
【請求項１６】
上記モール状糸体がパイルを構成し、そのパイルの基部が基体に結合された状態で前記パイルが基体上に配設された請求項１５記載のモール状糸体保持体。
【請求項１７】
上記パイルの少なくとも一部は、基部が上記基体に結合され、先端部が自由端であるパイルであり、
前記先端部は、ほぼ放射状をなすように密設された上記飾り糸としての単繊維の先端部により略凸曲面状をなすものである請求項１６記載のモール状糸体保持体。
【請求項１８】
上記パイルの少なくとも一部は、基体に結合された一対の基部を有するループ状をなすパイルである請求項１６記載のモール状糸体保持体。
【請求項１９】
上記モール状糸体保持体が、上記モール状糸体からなるパイルの基部が基体としての基布に結合された状態でそのパイルが基布上に多数配設されてマットを構成するものである請求項１６乃至１８の何れか１項に記載のモール状糸体保持体。
【請求項２０】
上記モール状糸体保持体が、上記モール状糸体からなるパイルの基部が基体としての基布に結合された状態でそのパイルが基布上に多数配設されて清掃又は洗浄材を構成するものである請求項１６乃至１８の何れか１項に記載のモール状糸体保持体。
【発明の詳細な説明】
【技術分野】
【０００１】
本発明は、吸水性に優れたモール状糸体、及び、そのモール状糸体を備えてなるモール状糸体保持体に関する。
【背景技術】
【０００２】
特開２００８−７３１７３号公報には、「基布と多数のパイルを備えてなり、前記各パイルの基部が基布に結合された状態で、前記多数のパイルが基布上に配設されているパイルマットであって、前記各パイルは、略円柱形状をなし、０．０５乃至０．８デニールの非吸水性のフィラメントが、パイルの軸線を中心としてほぼ径方向に放射状をなすように密設され且つ軸線方向に密設されてなり、前記パイルの略円柱形状外周面は、前記各フィラメントの先端部により形成されていることを特徴とする高吸水高乾燥性パイルマット」の発明が記載されている。
【０００３】
このパイルマットは、毛管現象により、パイルの内方に向かって強い吸水力が作用するので、各パイルは、比較的多量の水を各円形状横断面の内方に向かって迅速に吸水し得るものである。
【０００４】
しかしながら、この種のパイルマットにおけるパイル等の吸水性については、更なる向上が望まれるところである。
【先行技術文献】
【特許文献】
【０００５】
【特許文献１】特開２００８−７３１７３号公報
【発明の概要】
【発明が解決しようとする課題】
【０００６】
本発明は、顕著な吸水性を示すモール状糸体、及び、そのモール状糸体を備えてなり顕著な吸水性を示すモール状糸体保持体を提供することを目的とする。
【課題を解決するための手段】
【０００７】
本発明のモール状糸体及びモール状糸体保持体は、次のように表すことができる。
【０００８】
(1) 多数の飾り糸を備えたモール状糸体であって、
前記多数の飾り糸は、横断面の扁平率の平均が０．５以上である０．０３乃至３デニールの吸水性に乏しい単繊維であり、
前記飾り糸としての単繊維が、前記モール状糸体の軸線を中心としてほぼ径方向に放射状をなすように周方向に密設されて内方に向かうほど高密度状態となり且つ軸線方向に密設された状態をなし、
吸水性が高いことを特徴とするモール状糸体。
【０００９】
多数の飾り糸は、横断面の扁平率の平均が０．５以上である０．０３乃至３デニールの吸水性に乏しい単繊維であり、前記飾り糸としての単繊維は、モール状糸体の軸線を中心としてほぼ径方向に放射状をなすように周方向に密設されて内方に向かうほど高密度状態となり且つ軸線方向に密設された状態をなす。
【００１０】
前記多数の飾り糸を構成する０．０３乃至３デニールの多数の吸水性に乏しい単繊維の横断面の扁平率の平均が０．５以上であることにより、飾り糸としての吸水性に乏しい単繊維の扁平率が低い従来のモール状糸体に比し、吸水性が顕著に高い。
【００１１】
(2) 芯糸に対し、多数の飾り糸を、その飾り糸の中間部において、前記芯糸に対し横方向状をなすように保持したモール状糸体であって、
前記多数の飾り糸は、横断面の扁平率の平均が０．５以上である０．０３乃至３デニールの吸水性に乏しい単繊維であり、
前記飾り糸としての単繊維が、前記芯糸を中心としてほぼ径方向に放射状をなすように周方向に密設されて内方に向かうほど高密度状態となり且つ軸線方向に密設された状態をなし、
吸水性が高い上記(1)記載のモール状糸体。
【００１２】
(3) 芯糸に対し、多数の飾り糸を、その飾り糸の中間部において、前記芯糸に対し横方向状をなすように保持したモール糸であって、前記多数の飾り糸が、横断面の扁平率の平均が０．５以上である０．０３乃至３デニールの吸水性に乏しい単繊維であるものからなり、
複数条の前記モール糸が、各条のモール糸の芯糸を中心として撚り合わさることにより、その撚り合わさった部分が１本のモール糸状をなし、
前記撚り合わさった部分において、前記飾り糸としての単繊維が、前記芯糸を中心としてほぼ径方向に放射状をなすように周方向に密設されて内方に向かうほど高密度状態となり且つ軸線方向に密設された状態をなす上記(2)記載のモール状糸体。
【００１３】
(4) 上記モール状糸体が略円柱形状をなし、その略円柱形状の外周面が、上記飾り糸としての単繊維の先端部により形成されている上記(1)又は(2)記載のモール状糸体。
【００１４】
(5) 上記撚り合わさった部分が略円柱形状の１本のモール糸状をなし、その略円柱形状の外周面が、上記飾り糸としての単繊維の先端部により形成されている上記(3)記載のモール状糸体。
【００１５】
(6) 上記多数の飾り糸としての多数の単繊維の横断面の扁平率の平均が０．５乃至０．９である上記(1)乃至(5)の何れか１項に記載のモール状糸体。
【００１６】
(7) 上記多数の飾り糸としての多数の単繊維の横断面の扁平率の平均が０．６以上である上記(1)乃至(6)の何れか１項に記載のモール状糸体。
【００１７】
(8) 上記多数の飾り糸としての単繊維が０．１乃至１．５デニールである上記(1)乃至(7)の何れか１項に記載のモール状糸体。
【００１８】
(9) 上記多数の飾り糸は、互いに撚り合わさっていない状態である上記(1)乃至(8)の何れか１項に記載のモール状糸体。
【００１９】
(10) 上記多数の飾り糸としての単繊維が、外周に凹凸を有する横断面形状である上記(9)記載のモール状糸体。
【００２０】
飾り糸としての０．０３乃至３デニールの単繊維が、前記芯糸を中心としてほぼ径方向に放射状をなすように周方向に密設されて内方に向かうほど高密度状態となり且つ軸線方向に密設された状態をなすものとすると共に、前記飾り糸としての０．０３乃至３デニールの単繊維を、外周に凹凸を有する横断面形状の単繊維とする。
【００２１】
これにより、そのモール状糸体又はそれを有する物品を様々な用途に継続的に使用したり、モール状糸体又はそれを有する物品に対し家庭用洗濯機による洗濯やその他の洗濯又はクリーニングを繰り返し施した場合において、そのモール状糸体から飾り糸としての０．０３乃至３デニールの単繊維が離脱することが効果的に防止される。
【００２２】
そのため、モール状糸体又はそれを有する物品を様々な用途に使用している間にモール状糸体から飾り糸としての０．０３乃至３デニールの単繊維が離脱して繊維くずや埃等となり、食品や各種製品等の汚染源ともなることが防がれ、モール状糸体又はそれを有する物品の耐久性、耐洗濯性を効果的に向上させ、そのモール状糸体又はそれを有する物品が発揮する各種機能が継続使用や繰り返し洗濯に伴い低下することを効果的に防ぐことができる。
【００２３】
(11) 上記多数の飾り糸としての単繊維が、外周に３以上の凹凸を有する横断面形状である上記(9)記載のモール状糸体。
【００２４】
(12) 上記吸水性に乏しい単繊維の吸水率が、２０℃相対湿度６５％において５％以下である上記(1)乃至(11)の何れか１項に記載のモール状糸体。
【００２５】
(13) 基体と、その基体に保持された上記(1)乃至(12)の何れか１項に記載のモール状糸体からなるモール状糸体保持体。
【００２６】
(14) 上記モール状糸体がパイルを構成し、そのパイルの基部が基体に結合された状態で前記パイルが基体上に配設された上記(13)記載のモール状糸体保持体。
【００２７】
(15) 上記パイルの少なくとも一部は、基部が上記基体に結合され、先端部が自由端であるパイルであり、
前記先端部は、上記芯糸の先端部からほぼ放射状をなすように密設された上記飾り糸としての単繊維の先端部により略凸曲面状をなすものである上記(14)記載のモール状糸体保持体。
【００２８】
(16) 上記パイルの少なくとも一部は、基体に結合された一対の基部を有するループ状をなすパイルである上記(14)記載のモール状糸体保持体。
【００２９】
(17) 上記モール状糸体保持体が、上記モール状糸体からなるパイルの基部が基体としての基布に結合された状態でそのパイルが基布上に多数配設されてマットを構成するものである上記(14)乃至(16)の何れか１項に記載のモール状糸体保持体。
【００３０】
(18) 上記モール状糸体保持体が、上記モール状糸体からなるパイルの基部が基体としての基布に結合された状態でそのパイルが基布上に多数配設されて清掃又は洗浄材を構成するものである上記(14)乃至(16)の何れか１項に記載のモール状糸体保持体。
【発明の効果】
【００３１】
本発明のモール状糸体及びモール状糸体保持体においては、モール状糸体の多数の飾り糸は、横断面の扁平率の平均が０．５以上である０．０３乃至３デニールの吸水性に乏しい単繊維であり、前記飾り糸としての単繊維は、モール状糸体の軸線を中心としてほぼ径方向に放射状をなすように周方向に密設されて内方に向かうほど高密度状態となり且つ軸線方向に密設された状態をなす。
【００３２】
前記多数の飾り糸を構成する０．０３乃至３デニールの多数の吸水性に乏しい単繊維の横断面の扁平率の平均が０．５以上であることにより、飾り糸としての吸水性に乏しい単繊維の扁平率が低い従来のモール状糸体に比し、吸水性が顕著に高い。
【図面の簡単な説明】
【００３３】
【図１】模式的正面図である。
【図２】パイルの模式的拡大横断面図である。
【図３】モール糸によりパイルを形成する工程の一部を示す模式図である。
【図４】飾り糸としての単繊維の横断面形状を示す模式図である。
【図５】他の飾り糸としての単繊維の横断面形状を示す模式図である。
【発明を実施するための形態】
【００３４】
[1] 本発明の実施の形態
【００３５】
本発明の実施の形態を、図面を参照しつつ説明する。
【００３６】
図面は、何れも本発明のモール状糸体及びそのモール状糸体からなるパイルを備えてなるパイル保持体としての吸水パイルマットについてのものである。
【００３７】
(1) この吸水パイルマットＡは、吸水性を有する基布Ｓ（基体）と多数の略円柱形状のパイルＰ（モール状糸体）を備えてなり、前記各パイルＰの基部（図１における下端部）が基布Ｓに結合された状態で、前記多数のパイルＰが基布Ｓ上に配設されているものである。
【００３８】
(2) この吸水パイルマットＡにおける多数のパイルＰは、０．５２デニールのポリエステル繊維の単繊維Ｆを飾り糸とし、２本の５０デニールのポリエステル繊維のモノフィラメント糸を芯糸として用いた強撚（５００Ｔ／ｍ）のモール糸Ｍにより、次のように形成することができる。
【００３９】
すなわち、前記強撚モール糸Ｍを張力がかかった状態で吸水性を有する基布Ｓ（基体）の裏側から表側（図３における上側）へ貫通させることにより、基布Ｓの表側において強撚モール糸Ｍを二つ折り状に突出させ、突出した強撚モール糸Ｍの先端部である折り返し部に対し、突出の向きに引張力を作用させ、二つ折り状に突出した強撚モール糸Ｍの張力を維持した後、その引張力を解除することにより、強撚モール糸Ｍが自ら撚り合わさって１本のパイル状のモール状糸体となる。これを熱処理することにより、撚り合わさった状態の強撚モール糸Ｍが更に強く自ら撚り合わさり、芯糸Ｃを中心として略円柱形状をなし、単繊維Ｆがほぼ径方向に放射状をなすように周方向に密設されて内方に向かうほど高密度状態となり且つ軸線方向に密設された状態をなし、パイルＰの先端部Ｐａがほぼ放射状の単繊維Ｆの先端部により略凸曲面形状をなす多数のパイルＰを形成することができる。
【００４０】
(3) 多数の飾り糸（単繊維Ｆ）の横断面の扁平率の平均は０．７０である。単繊維Ｆの横断面形状は、例えば図４に模式的に示すような、短軸と長軸の比が３：１０程度（扁平率０．７）の略長方形状であるが、これに限るものではない。他の飾り糸としての単繊維の横断面形状の例として、図５に示すように、短軸と長軸の比が２：５程度（扁平率０．６）の略楕円形状の外周部に、底辺が短軸の半分程度で高さが短軸の３分の１程度の略三角形状の葉状の突起部Ｆａをほぼ等間隔に有する扁平多葉形状を挙げることができるがこれに限るものではない。
【００４１】
(4) 基部が基布Ｓに結合された各パイルＰは、基部から先端部に至るまで略円柱形状（模式図である図１に示すように直立することを要するものではなく、一般的にある程度屈曲し易い。）をなし、その軸線に沿う疎水性繊維（吸水性に乏しい繊維）のモノフィラメント糸からなる芯糸Ｃにより、０．５２デニールの極めて細い多数のポリエステル繊維のフィラメントからなる単繊維Ｆ（２０℃相対湿度６５％において吸水率が５％以下の疎水性繊維［吸水性に乏しい繊維］。以下同じ。）が、パイルＰの軸線を中心としてほぼ径方向に放射状をなすように密設され且つ軸線方向に密設された状態で保持されてなり、パイルＰの略円柱形状外周面は単繊維Ｆの先端部により形成されている。なお、飾り糸としての単繊維Ｆの長さは約６ｍｍである。
【００４２】
(5) この吸水パイルマットＡを継続的に使用したり、家庭用洗濯機による洗濯やその他の洗濯又はクリーニングを繰り返し施した場合において、そのパイルＰ（モール状糸体）から飾り糸としての０．５２デニールの単繊維が離脱することが効果的に防止される。
【００４３】
(6) パイルＰの先端部Ｐａは、芯糸Ｃにより保持されて放射状をなすよう密設された多数の０．５２デニールのポリエステル繊維の単繊維Ｆにより形成されて略凸曲面形状をなし、その略凸曲面は、それらの単繊維Ｆの先端部により形成されている。
【００４４】
(7) パイルＰの軸線に沿う芯糸Ｃは、２本の５０デニールのポリエステル繊維のモノフィラメント糸（２０℃相対湿度６５％において吸水率が５％以下の疎水性繊維。以下同じ。）が２組撚り合わさっている。
【００４５】
(8) このパイルＰの先端部Ｐａにおいては、三次元的に内方（例えば上向きに凸の略半球であればその略半球の底面中央部）に向かって前記極細疎水性単繊維Ｆの密度が高くなって毛管現象により強い吸水力が作用し、先端部Ｐａ以外の略円柱形状部分においては径方向内方に向かって極細疎水性単繊維Ｆの密度が高くなって毛管現象により強い吸水力が作用する。そのため、各パイルＰは、比較的多量の水を径方向内方に向かって迅速に吸水し得る。
【００４６】
多数の飾り糸を構成する０．５２デニールの多数の単繊維の横断面の扁平率の平均が０．７程度であることにより、飾り糸としての単繊維の扁平率が低い従来のモール状糸体に比し、吸水性が顕著に高い。
【００４７】
逆に、吸水したパイルＰの先端部Ｐａの略凸曲面状外周部やパイルＰの略円柱形状外周部は、毛管現象により、水分含有率が低い状態となる。而も、パイルＰの先端部Ｐａの略凸曲面状外周部やパイルＰの略円柱形状外周面部は、疎水性繊維の単繊維Ｆの先端部により形成されているので、繊維が占める面積が比較的小さく、且つ、繊維自体が非湿潤状態を維持する。
【００４８】
更に、各パイルＰは、その軸線に沿う、疎水性繊維のモノフィラメント糸からなる芯糸Ｃを有するので、各パイルＰにおいて、毛管現象により先端部Ｐａの内方や径方向内方に吸収された水分は、芯糸Ｃに沿って、吸水性を有する基布Ｓへ導かれ得る。
【００４９】
そのため、各パイルＰの先端部Ｐａの内方や各パイルＰの径方向内方に吸収された水分がパイルＰの径方向中央部に滞留することが防がれ得ると共に、パイルＰの先端部Ｐａの略凸曲面状外周部から内方へ又はパイルＰの略円柱形状外周面部から径方向内方への更なる吸水を妨げることや、パイルＰの先端部Ｐａの略凸曲面状外周部やパイルＰの略円柱形状外周面部にべとつき感が生じることが防がれ得る。
【００５０】
(9) なお、図１乃至図５は、何れも説明のための模式図であり、実物を示したものではない。
【００５１】
(10) 試験例１
【００５２】
上記吸水パイルマットＡ（モール状糸体の飾り糸：０．５２デニール、横断面の平均扁平率０．７０）、並びに、パイルＰ（モール状糸体）の飾り糸としての多数の単繊維が、横断面の扁平率の平均がそれぞれ０．５５、０．４３及び０．２９である０．５２デニールのポリエステル繊維であること以外は上記の例の吸水パイルマットＡと同じである本発明の吸水パイルマットＢ、比較吸水パイルマットＸ及び比較吸水パイルマットＹについて、それぞれ、JIS L 1907に規定されている改良ラローズ法により吸水性試験を行なったところ、次のような結果が得られた。
Ａ  10ml吸水到達時間：36.8秒  最大吸水速度：0.50 mL/s  吸水指数3211
Ｂ  10ml吸水到達時間：60.1秒  最大吸水速度：0.44 mL/s  吸水指数2387
Ｘ  10ml吸水到達時間：76.8秒  最大吸水速度：0.41 mL/s  吸水指数1895
Ｙ  10ml吸水到達時間：89.4秒  最大吸水速度：0.37 mL/s  吸水指数1692
【００５３】
これにより、本発明の吸水パイルマットＡ及びＢ（特にＡ）のモール状糸体が吸水性能において優れることが確認された。なお、モール状糸体の飾り糸が０．８デニールであることを除き同様のパイルマットＡ’、Ｂ’、Ｘ’、Ｙ’についても同様に本発明の吸水パイルマットＡ’及びＢ’（特にＡ’）のモール状糸体が吸水性能において優れるという結果が得られた。
【００５４】
また、上記パイルマットＡ、Ｂ、Ｘ、Ｙのそれぞれにおける所定範囲のパイルＰに所定量の水を所定流量で滴下して吸水させ、その所定範囲のパイルＰを含む部分の上に非吸水性のプレートを載せて２分間所定の荷重を載荷し、そのプレートを除去して前記所定範囲のパイルＰを含む部分の上に吸水性シート状材料を載せ更に非吸水性のプレートを載せて１分間一定の荷重を載荷することにより前記吸水性シート状材料に移行した水分量を測定し、吸水性シート状材料に移行した水分量の比率が低いものほど吸水性に優れると評価した試験結果においても同様に本発明の吸水パイルマットＡ及びＢ（特にＡ）のモール状糸体が吸水性能において優れるという評価が得られた。
【００５５】
(11) 試験例２
【００５６】
パイルＰ（モール状糸体）の飾り糸としての単繊維の横断面形状が、図５に示すように短軸と長軸の比が２：５程度（扁平率０．６）の略楕円形状の外周部に、底辺が短軸の半分程度で高さが短軸の３分の１程度の略三角形状の葉状の突起部Ｆａをほぼ等間隔に有する扁平多葉形状である０．５２デニールのポリエステル繊維であること以外は、上記の例の吸水パイルマットＡ（縦４５０ｍｍ、横６００ｍｍのパイルマット、パイルＰの長さは約２２ｍｍ、パイルＰの本数は約３０００本、パイルＰ１本当りの単繊維Ｆの本数は約９０，０００本）と同じである本発明の吸水パイルマットＣと、
飾り糸としての単繊維が、横断面形状がほぼ円形である０．５２デニールのポリエステル繊維であること以外は、上記の例の吸水パイルマットＡ（縦４５０ｍｍ、横６００ｍｍのパイルマット、パイルＰの長さは約２２ｍｍ、パイルＰの本数は約３０００本、パイルＰ１本当りの単繊維Ｆの本数は約９０，０００本）と同じである比較吸水パイルマットＺについて、
それぞれ、洗濯試験（JIS L 0217 103法 吊干し １０回繰り返し）を行なったところ、飾り糸としての単繊維の脱毛率は、比較吸水パイルマットＺにおいて０．０７５％であるのに対し、本発明の吸水パイルマットＣでは０．０５１％と３割以上改善され、脱毛する単繊維Ｆの本数は約１２万本低減された。
【００５７】
[2] 上記以外の形態を含めた本発明の実施の形態
【００５８】
本発明の実施の形態を、上記以外の形態を含めて更に説明する。
【００５９】
(1) 本発明のモール状糸体は、多数の飾り糸を備えたモール状糸体であって、
前記多数の飾り糸は、横断面の扁平率の平均が０．５以上である０．０３乃至３デニールの吸水性に乏しい単繊維であり、
前記飾り糸としての単繊維が、前記モール状糸体の軸線を中心としてほぼ径方向に放射状をなすように周方向に密設されて内方に向かうほど高密度状態となり且つ軸線方向に密設された状態をなし、
吸水性が高いものである。
【００６０】
(1-1) 飾り糸としての単繊維の繊度は、好ましくは０．０５乃至２デニール、より好ましくは０．１乃至１．５デニールであり、０．１又は０．２乃至１．２デニール、０．１又は０．２乃至１デニール、或いは、０．１又は０．２乃至０．８デニールとすることもできる。
【００６１】
(1-2) 飾り糸としての単繊維の長さは、例えば３乃至３０ｍｍとすることができるがこれに限るものではない。また、飾り糸としての単繊維の長さは一定であることが望ましいがこれに限るものではない。
【００６２】
(1-3) モール状糸体における多数の飾り糸としての多数の単繊維の横断面の扁平率の平均は０．５以上であり、横断面の扁平率の平均は、例えば０．５乃至０．９であるものとすることができる。好ましくは０．５５以上、より好ましくは０．６以上である。
【００６３】
なお、扁平率ｆとは、横断面の最大寸法をａ、その最大寸法の方向に直交する方向の寸法をｂとした場合、ｆ＝（ａ−ｂ）／ａを意味する。
【００６４】
単繊維の扁平率等の横断面形状は、任意の横断面において実質上同一であるものとすることができるが、必ずしもこれに限るものではない。
【００６５】
(1-4) モール状糸体における飾り糸としての単繊維が吸水性に乏しいものとすることにより、毛管現象により内方に向かう吸水力が作用するものとすることができる。好ましくは、モール状糸体が略円柱形状をなし、その略円柱形状の外周面が、飾り糸としての単繊維の先端部により形成されている場合である。
【００６６】
(1-5) 多数の飾り糸としての単繊維が、モール状糸体の軸線を中心としてほぼ径方向に放射状をなすように周方向に密設されて内方に向かうほど高密度状態となり且つ軸線方向に密設された状態をなし、前記多数の飾り糸は、横断面の扁平率の平均が０．５以上である０．０３乃至３デニールの吸水性に乏しい単繊維であるため、毛管現象により、その内方に向かって強い吸水力が作用し、比較的多量の水を内方に向かって迅速に吸水し得る。多数の飾り糸としての単繊維がモール状糸体の軸線を中心としてほぼ径方向に放射状をなすというのは、幾何学的に径方向に直線的に放射状でなければならないことを意味するものではなく、横断面の扁平率の平均が０．５以上である０．０３乃至３デニールの吸水性に乏しい単繊維が概ね径方向に放射状をなし、内方に向かうほど高密度状態となることにより、毛管現象によりほぼ径方向内方に向かって強い吸水力が作用し得るものであればよい。
【００６７】
このように吸水したモール状糸体の外周部は、毛管現象により、水分含有率が低い状態となり、而も、同外周面部は、吸水性に乏しい単繊維の先端部により形成されているので、繊維が占める面積が比較的小さく、且つ繊維自体が非湿潤状態を維持する。そのため、水分を吸収した状態の前記外周面部は比較的乾燥した状態を維持し易く、べとつき感が生じにくい。
【００６８】
(1-6) 吸水性に乏しい単繊維の吸水率としては、２０℃相対湿度６５％において、例えば５％以下とすることができる。好ましくは、２０℃相対湿度６５％において３％以下、より好ましくは２％以下、更に好ましくは１％以下である。そのような単繊維としては、例えば、ポリエステル系繊維、ポリプロピレン系繊維、ポリエチレン系繊維、ポリアミド系繊維等のフィラメントからなるものとすることができ、必要に応じ、全単繊維又は一部の単繊維を捲縮フィラメント等の捲縮したものとすることや、全単繊維又は一部の単繊維の全体又は部分に各種界面活性剤等により親水化処理を施すこともできる。
【００６９】
(1-7) この場合の飾り糸としての単繊維は、モール状糸体の軸線方向長１ｃｍ当り、例えば１万乃至２５万本程度（単繊維の繊度の大小に応じ、本数は、それぞれ少な目及び多目とすることができる。単繊維が０．７デニールの場合、モール状糸体の軸線方向長１ｃｍ当り、例えば５万本程度。）が、その軸線を中心としてほぼ径方向に放射状をなすように密設され且つ軸線方向に密設されたものとすることができる。
【００７０】
(1-8) 多数の飾り糸は、互いに撚り合わさっていない状態であるものとすることができる。飾り糸が互いに撚り合わさっていないことにより、毛管現象による径方向内方に向かって強い吸水力が作用することが妨げられ難い。
【００７１】
(1-9) 本発明のモール状糸体は、芯糸に対し、多数の飾り糸を、その飾り糸の中間部において、前記芯糸に対し横方向状をなすように保持したモール状糸体であって、
前記多数の飾り糸は、横断面の扁平率の平均が０．５以上である０．０３乃至３デニールの吸水性に乏しい単繊維であり、
前記飾り糸としての単繊維が、前記芯糸を中心としてほぼ径方向に放射状をなすように周方向に密設されて内方に向かうほど高密度状態となり且つ軸線方向に密設された状態をなし、
吸水性が高いものとすることができる。
【００７２】
(a) また本発明のモール状糸体は、芯糸に対し、多数の飾り糸を、その飾り糸の中間部において、前記芯糸に対し横方向状をなすように保持したモール糸であって、前記多数の飾り糸が、横断面の扁平率の平均が０．５以上である０．０３乃至３デニールの吸水性に乏しい単繊維であるものからなり、
複数条の前記モール糸が、各条のモール糸の芯糸を中心として撚り合わさることにより、その撚り合わさった部分が１本のモール糸状をなし、
前記撚り合わさった部分において、前記飾り糸としての単繊維が、前記芯糸を中心としてほぼ径方向に放射状をなすように周方向に密設されて内方に向かうほど高密度状態となり且つ軸線方向に密設された状態をなすものとすることができる。
【００７３】
複数条のモール糸が、各条のモール糸の芯糸を中心として撚り合わさることにより、その撚り合わさった部分が１本のモール糸状をなす態様としては、例えば、
前記モール糸が折り返されて複数条に形成された部分および／または個別の複数条の前記モール糸が、各条のモール糸の芯糸を中心として撚り合わさることにより、或いは、そのように撚り合わさったものが折り返されて複数条に形成された部分および／または個別の複数条の前記モール糸が、各条のモール糸の芯糸を中心として撚り合わさることによりその撚り合わさった部分が１本のモール糸状をなす態様を挙げることができる。
【００７４】
上記モール糸が折り返された２条のモール糸が、各条のモール糸の芯糸を中心として撚り合わさった場合、その撚り合わさった部分が、折り返された箇所を自由端とする１本のモール糸状をなし、前記自由端部は、上記芯糸の先端部からほぼ放射状をなすように密設された上記飾り糸としての単繊維の先端部により略凸曲面状をなすものとすることができる。
【００７５】
(b) 芯糸に保持される多数の飾り糸、すなわち飾り糸としての単繊維は、その中間部において芯糸に保持されている。多数の飾り糸としての単繊維は、互いに撚り合わさっていない状態、すなわち、撚により集束されていない状態で芯糸に保持されているものとすることができる。それらの飾り糸は、芯糸に保持されている部分以外は基本的に互いに独立性があることが望ましい。飾り糸のうち芯糸に保持される中間部は、飾り糸の長さ方向の一定位置であること、特に中央位置であることが望ましい。
【００７６】
(c) 飾り糸が芯糸に対し横方向状をなすというのは、芯糸に保持された飾り糸の長さ方向が、芯糸の長さ方向に対し６０乃至９０度程度の角度をなす状態、好ましくは７０乃至９０度、より好ましくは８０乃至９０度若しくは８５乃至９０度の角度をなす状態を意味する。
【００７７】
(d) 芯糸に対する飾り糸の保持としては、例えば、複数本の芯糸同士の間（例えば、相互に撚り状態にある複数本の芯糸同士の間）に挟み込む力による保持、１又は好ましくは２本以上の芯糸に対する接着又は融着等の固着物質の固着力による保持、又は、両者の併用（複数本の芯糸同士の間に挟み込む力と、固着物質の固着力による保持の併用）が可能である。
【００７８】
固着物質の固着力による保持を行う場合においては、例えば芯糸として熱融着糸を用い、熱処理により芯糸を融着することができる。
【００７９】
(e) 多数の飾り糸は、芯糸の長さ方向において満遍なく又は間隔おきに保持されたものとすることができる。間隔おきの保持としては、多数の飾り糸からなる飾り糸群が芯糸の長さ方向において一定間隔おきに又は可変間隔おきに保持された場合を挙げることができる。相互に撚り状態にある複数本の芯糸同士の間に飾り糸を保持する場合は、例えば、その撚り数に応じた一定間隔おきに飾り糸が保持されたものとすることができる。
【００８０】
(f) 芯糸としては、例えば、１０乃至３００デニールのモノフィラメント糸、紡績糸、又はマルチフィラメント撚糸を挙げることができるが、これに限るものではない。前記熱融着糸を用いることもできる。芯糸の素材としては、例えば、ポリエステル系繊維、ポリプロピレン系繊維、ポリエチレン系繊維、ポリアミド系繊維を挙げることができるが、これに限るものではない。
【００８１】
(g) モール状糸体（複数条のモール糸が、各条のモール糸の芯糸を中心として撚り合わさることにより、１本のモール糸状をなす部分を含む）は、略円柱形状をなし、その略円柱形状の外周面が、上記飾り糸としての単繊維の先端部（すなわち、芯糸を中心としてほぼ径方向に放射状をなすように周方向に密設された単繊維の先端部）により形成されているものとすることができる。
【００８２】
この場合、飾り糸としての単繊維の長さは一定であることが望ましい。また、飾り糸のうち芯糸に保持される中間部は、飾り糸の長さ方向の一定位置、特に中央位置であることが望ましい。
【００８３】
(1-10) モール状糸体における飾り糸としての単繊維の横断面形状は、外周に凹凸（すなわち凹部と凸部）を有する横断面形状とすることができる。
【００８４】
この場合、多数の飾り糸としての多数の単繊維の横断面の扁平率の平均が０．５以上であり、その単繊維は０．０３乃至３デニールで外周に凹凸を有する横断面形状であり、而も、モール状糸体の軸線を中心としてほぼ径方向に放射状をなすように周方向に密設されて内方に向かうほど高密度状態となり且つ軸線方向に密設された状態をなす。
【００８５】
そのため、前記飾り糸としての単繊維は、モール状糸体からの離脱、特に、芯糸に対し、多数の飾り糸を、その飾り糸の中間部において、前記芯糸に対し横方向状をなすように保持したものにおけるモール状糸体からの離脱が効果的に防がれる。
【００８６】
前記単繊維が外周に凹凸を有する横断面形状の単繊維である場合、モール状糸体又はそれを有する物品に対し家庭用洗濯機による洗濯やその他の洗濯又はクリーニングを繰り返し施した場合において、そのモール状糸体から飾り糸としての吸水性に乏しい０．０３乃至３デニールの単繊維が離脱することが効果的に防止されるので、モール状糸体において作用する、毛管現象により内方に向かう吸水効果の低下や、水分と共に汚れを吸収する場合における清掃効果の低下等を効果的に防ぐことができる。
【００８７】
好ましい態様としては、外周に３以上の凸部を有するものを挙げることができる。その場合、単繊維の横断面形状の外周における凸部同士の間に１以上の凹部が存在するものとすることができる。
【００８８】
単繊維の横断面形状の外周における凸部の突出寸法は、例えば、その横断面の外接円の直径の３％以上５０％以下とすることができる。好ましくは、５乃至１０％以上５０％以下である。
【００８９】
飾り糸としての単繊維の横断面形状の具体的な例としては、楕円形若しくは略楕円形・長方形等の所定の多角形の外周部に周方向間隔おき（例えば等間隔おき又は等中心角毎）に例えば略三角形状・略方形状・略台形状等の一定の又は複数種若しくは多様な突起部が３以上（好ましくは４若しくは５以上）形成された形状を挙げることができ、いわゆる扁平多葉形状も含まれる。これらの場合、突起部同士の間の部分を凹部とすることができる。
【００９０】
(2) 本発明のモール状糸体保持体は、基体と、その基体に保持された本発明のモール状糸体からなるものである。
【００９１】
(2-1) 本発明のモール状糸体保持体は、本発明のモール状糸体がパイルを構成し、そのパイルの基部が基体に結合された状態で前記パイルが基体上に配設されたものとすることができる。
【００９２】
本発明のモール状糸体保持体は、本発明のモール状糸体からなるパイルを多数備えるものとすることができ、それらのパイルは、全て同種のものとすることができる他、複数種のパイルを組み合わせることもできる。
【００９３】
(2-1) 本発明のモール状糸体保持体におけるモール状糸体からなるパイルの一例としては、基部が基体に結合され、先端部が自由端であるパイルであり、前記先端部が、芯糸の先端部からほぼ放射状をなすように密設された飾り糸としての単繊維の先端部により略凸曲面状をなすものを挙げることができる。
【００９４】
このようなパイルは、モール糸が折り返された２条のモール糸が、各条のモール糸の芯糸を中心として撚り合わさり、その撚り合わさった部分が、折り返された箇所を先端端とする１本のモール糸状をなし、前記先端部は、上記芯糸の先端部からほぼ放射状をなすように密設された上記飾り糸としての単繊維の先端部により略凸曲面状をなすものとすることができる。
【００９５】
(2-2) 本発明のモール状糸体保持体におけるモール状糸体からなるパイルの他の例としては、基体に結合された一対の基部を有し、一方の基部から他方の基部にわたりループ状をなすパイルを挙げることができる。
【００９６】
(2-3) 本発明のモール状糸体保持体の具体例としては、
モール状糸体からなるパイルの基部が基体としての基布に結合された状態でそのパイルが基布上に多数配設されてマットを構成するもの、
モール状糸体からなるパイルの基部が基体としての基布に結合された状態でそのパイルが基布上に多数配設されてモップ用拭材等の清掃材又は浴槽洗浄材等の洗浄材を構成するもの、
モール状糸体からなるパイルの基部が基体としての基布に結合された状態でそのパイルが基布上に多数配設されて傘袋等における水分吸収保持材を構成するもの
等を挙げることができるが、これらに限るものではない。
【００９７】
(2-4) 本発明のモール状糸体保持体における基体は、織布、不織布等の基布とするのが一般的であるが、必ずしもこれに限らない。
【符号の説明】
【００９８】
Ａ    パイルマット
Ｃ    芯糸
Ｆ    単繊維
Ｆａ  突起部
Ｍ    モール糸
Ｐ    パイル
Ｐａ  先端部
Ｒ    ループ部
Ｓ    基布
【図１】
2020022819.tif 000003
【図２】
2020022819.tif 000004
【図３】
2020022819.tif 000005
【図４】
2020022819.tif 000006
【図５】
2020022819.tif 000007
【手続補正書】
【提出日】令和1年11月8日(2019.11.8)
【手続補正１】
【補正対象書類名】特許請求の範囲
【補正対象項目名】全文
【補正方法】変更
【補正の内容】
【特許請求の範囲】
【請求項１】
外部の水分を、多数の飾り糸を備えたモール状糸体を用いて、そのモール状糸体の内方に向かって吸収させる吸水方法であって、
前記多数の飾り糸は、横断面の扁平率の平均が０．５以上である０．０３乃至３デニールの単繊維であって、その単繊維の吸水率は２０℃相対湿度６５％において５％以下であり、
前記飾り糸としての単繊維が、前記モール状糸体の軸線を中心としてほぼ径方向に放射状をなすように周方向に密設されて内方に向かうほど高密度状態となり且つ軸線方向に密設された状態をなすことを特徴とする吸水方法。
【請求項２】
上記モール状糸体は、芯糸に対し、多数の飾り糸を、その飾り糸の中間部において、前記芯糸に対し横方向状をなすように保持したモール状糸体であって、
前記多数の飾り糸は、横断面の扁平率の平均が０．５以上である０．０３乃至３デニールの単繊維であって、その単繊維の吸水率は２０℃相対湿度６５％において５％以下であり、
前記飾り糸としての単繊維が、前記芯糸を中心としてほぼ径方向に放射状をなすように周方向に密設されて内方に向かうほど高密度状態となり且つ軸線方向に密設された状態をなすものである請求項１記載の吸水方法。
【請求項３】
上記モール状糸体は、芯糸に対し、多数の飾り糸を、その飾り糸の中間部において、前記芯糸に対し横方向状をなすように保持したモール糸であって、前記多数の飾り糸が、横断面の扁平率の平均が０．５以上である０．０３乃至３デニールの単繊維であって、その単繊維の吸水率は２０℃相対湿度６５％において５％以下であるものからなり、
複数条の前記モール糸が、各条のモール糸の芯糸を中心として撚り合わさることにより、その撚り合わさった部分が１本のモール糸状をなし、
前記撚り合わさった部分において、前記飾り糸としての単繊維が、前記芯糸を中心としてほぼ径方向に放射状をなすように周方向に密設されて内方に向かうほど高密度状態となり且つ軸線方向に密設された状態をなす請求項２記載の吸水方法。
【請求項４】
外部の水分を、多数の飾り糸を備えたモール状糸体を用いて、そのモール状糸体の内方に向かって吸収させる吸水方法であって、
前記多数の飾り糸は、横断面の扁平率の平均が０．５以上である０．０３乃至３デニールの単繊維であって、その単繊維はポリエステル系繊維、ポリプロピレン系繊維、ポリエチレン系繊維又はポリアミド系繊維のフィラメントであり、
前記飾り糸としての単繊維が、前記モール状糸体の軸線を中心としてほぼ径方向に放射状をなすように周方向に密設されて内方に向かうほど高密度状態となり且つ軸線方向に密設された状態をなすことを特徴とする吸水方法。
【請求項５】
上記モール状糸体は、芯糸に対し、多数の飾り糸を、その飾り糸の中間部において、前記芯糸に対し横方向状をなすように保持したモール状糸体であって、
前記多数の飾り糸は、横断面の扁平率の平均が０．５以上である０．０３乃至３デニールの単繊維であって、その単繊維はポリエステル系繊維、ポリプロピレン系繊維、ポリエチレン系繊維又はポリアミド系繊維のフィラメントであり、
前記飾り糸としての単繊維が、前記芯糸を中心としてほぼ径方向に放射状をなすように周方向に密設されて内方に向かうほど高密度状態となり且つ軸線方向に密設された状態をなすものである請求項４記載の吸水方法。
【請求項６】
上記モール状糸体は、芯糸に対し、多数の飾り糸を、その飾り糸の中間部において、前記芯糸に対し横方向状をなすように保持したモール糸であって、前記多数の飾り糸が、横断面の扁平率の平均が０．５以上である０．０３乃至３デニールの単繊維であって、その単繊維はポリエステル系繊維、ポリプロピレン系繊維、ポリエチレン系繊維又はポリアミド系繊維のフィラメントであるものからなり、
複数条の前記モール糸が、各条のモール糸の芯糸を中心として撚り合わさることにより、その撚り合わさった部分が１本のモール糸状をなし、
前記撚り合わさった部分において、前記飾り糸としての単繊維が、前記芯糸を中心としてほぼ径方向に放射状をなすように周方向に密設されて内方に向かうほど高密度状態となり且つ軸線方向に密設された状態をなす請求項５記載の吸水方法。
【請求項７】
上記モール状糸体が略円柱形状をなし、その略円柱形状の外周面が、上記飾り糸としての単繊維の先端部により形成されている請求項１、２、４又は５記載の吸水方法。
【請求項８】
上記撚り合わさった部分が略円柱形状の１本のモール糸状をなし、その略円柱形状の外周面が、上記飾り糸としての単繊維の先端部により形成されている請求項３又は６記載の吸水方法。
【請求項９】
上記多数の飾り糸としての多数の単繊維の横断面の扁平率の平均が０．５乃至０．９である請求項１乃至８の何れか１項に記載の吸水方法。
【請求項１０】
上記多数の飾り糸としての多数の単繊維の横断面の扁平率の平均が０．６以上である請求項１乃至９の何れか１項に記載の吸水方法。
【請求項１１】
上記多数の飾り糸としての単繊維が０．１乃至１．５デニールである請求項１乃至１０の何れか１項に記載の吸水方法。
【請求項１２】
上記多数の飾り糸は、互いに撚り合わさっていない状態である請求項１乃至１１の何れか１項に記載の吸水方法。
【請求項１３】
上記モール状糸体は、基部が基体に結合され、先端部が自由端であるパイルを構成し、
前記先端部は、ほぼ放射状をなすように密設された上記飾り糸としての単繊維の先端部により略凸曲面状をなすものである請求項１乃至１２の何れか１項に記載の吸水方法。
【請求項１４】
上記モール状糸体は、基体に結合された一対の基部を有するループ状をなすパイルを構成する請求項１乃至１２の何れか１項に記載の吸水方法。